(57)【要約】  【課題】平滑性を有し、カールが発生しにくく、オフセット印刷特性及びインクジェット印刷特性に優れている通帳用クロス及びその製造方法を提供する。  【解決手段】本発明の通帳用クロスは、基材が用いられる基材層１０と、基材層１０の表側に表塗工液を塗工することによって形成される表側層１１と、基材層１０の裏側に裏塗工液を塗工することによって形成される裏側層１２と、前記裏側層１２に接着層１３を介して配置された薄紙層１５とを有する層状構造である。  表側層１１は無機粉体を含んだ樹脂により形成され、表側層１１の無機粉体は平均粒径が大きい粗粒子と、平均粒径が小さい微粒子とを含むものであって、粗粒子と微粒子の平均粒子径の比が１．５倍〜１０倍であり、裏側層には、ガラス転位温度Ｔｇが４０℃以上である樹脂が用いられている。【選択図】  図１
2008073987.tif 000002
【特許請求の範囲】
【請求項１】
基材が用いられる基材層と、基材層の表側に表塗工液を塗工することによって形成される表側層と、基材層の裏側に裏塗工液を塗工することによって形成される裏側層と、前記裏側層に接着層を介して配置された薄紙層とを有する層状構造であり、
表側層は無機粉体を含んだ樹脂により形成され、表側層の無機粉体は平均粒径が大きい粗粒子と、平均粒径が小さい微粒子とを含むものであって、粗粒子と微粒子の平均粒子径の比が１．５倍〜１０倍であり、
裏側層には、ガラス転位温度Ｔｇが４０℃以上である樹脂が用いられていることを特徴とする通帳用クロス。
【請求項２】
粗粒子及び微粒子は粉末シリカが用いられていることを特徴とする請求項１に記載の通帳用クロス。
【請求項３】
粗粒子の添加量は微粒子の添加量よりも多いものであることを特徴とする請求項１又は２に記載の通帳用クロス。
【請求項４】
基材層は、あらかじめ圧縮工程を行った基材であることを特徴とする請求項１〜３のいずれかに記載の通帳用クロス。
【請求項５】
表側層の樹脂は親水性の樹脂が用いられていることを特徴とする請求項１〜４のいずれかに記載の通帳用クロス。
【請求項６】
基材を圧縮する圧縮工程と、圧縮された基材の表側に表塗工液を塗工して表側層を形成する表側層形成工程と、圧縮された基材の裏側に裏塗工液を塗工して裏側層を形成する裏側層形成工程と、裏側層に薄紙を接着して接着層と薄紙層を形成する薄紙接着工程とを有し、
裏側層を形成するために塗工される裏塗工液は、ガラス転位温度Ｔｇが４０℃以上の樹脂を含んでいるものが用いられるものであることを特徴とする通帳用クロスの製造方法。
【請求項７】
請求項１〜５のいずれかに記載の通帳用クロスを製造する通帳用クロスの製造であって、
基材を圧縮する圧縮工程と、圧縮された基材の表側に表塗工液を塗工して表側層を形成する表側層形成工程と、圧縮された基材の裏側に裏塗工液を塗工して裏側層を形成する裏側層形成工程と、裏側層に薄紙を接着して接着層と薄紙層を形成する薄紙接着工程とを有することを特徴とする通帳用クロスの製造方法。
【請求項８】
表側層形成工程の後には、圧縮する圧縮工程を行わないことを特徴とする請求項６又は７に記載の通帳用クロスの製造方法。
【請求項９】
請求項１〜５のいずれかに記載の通帳用クロス、又は、請求項６〜８のいずれか記載の通帳用クロスの製造方法によって製造された通帳用クロスを用いたことを特徴とする通帳。
【発明の詳細な説明】
【技術分野】
【０００１】
本発明は通帳の表紙などに用いられる通帳用クロスに関するものである。
【背景技術】
【０００２】
従来より、通帳の表紙には布や紙を樹脂、充填剤、顔料等からなる組成物で処理した通帳用クロスが用いられている。
【０００３】
このような通帳用クロスは、綿織物などの基材層の表面に１層又は複数層の表塗工層を設け、他方、基材層の裏面に裏塗工層さらには薄紙層を設けた構造を有するものである。そして、基材層の表面および裏面に澱粉、カゼイン、ＰＶＡ、酢ビ、アクリル、エチレン・酢ビ共重合体、ポリエステルなどの天然および合成樹脂と、炭酸カルシウム、クレー、シリカ、チタン、アルミナなどの無機充填剤や架橋剤、防カビ剤等の混合塗料を塗布し、カレンダー加工等を行い、裏面に薄紙を貼り合わせることによって作成される。
【０００４】
そして、通帳用クロスはオフセット印刷などにより、表面が同じように印刷される。また、通帳用クロスを通帳の表紙として中紙の表側に貼り付けられて通帳となるが、通帳用クロスの表側には、通帳ごとに表示される通帳番号などがインクジェット印刷されて使用される。
【０００５】
したがって、通帳用クロスには、オフセット印刷とインクジェット印刷とが行われるので、通帳用クロスには両方の印刷特性に優れたものが求められており、このような目的に使用される通帳用クロスとして、特許文献１、２になどに開示されている。
【特許文献１】特許３６８３５６３号公報
【特許文献２】特許３２８０９２８号公報
【発明の開示】
【発明が解決しようとする課題】
【０００６】
上記した通帳用クロスでは、表面に塗工して形成される表塗工層は、オフセット印刷の特性を向上させる層と、この層とは別のインクジェット印刷の特性を向上させる層の複数の層が形成されているが、これらの特性を兼ね備える層とすることができれば、製造工程の簡略化を行うことができる。
【０００７】
また、通帳用クロスの表面はオフセット印刷の特性を向上させる理由などにより一定の平滑性が求められるが、従来の通帳用クロスでは、この平滑性を確保するため、表塗工層のための塗工液を塗工後、カレンダー加工などで圧縮する圧縮工程を行っていた。しかし、カレンダー加工などで圧縮する圧縮工程を行った通帳用クロスでは、表塗工層が圧縮されてしまうため、インクジェット印刷の際に乾燥時間が長くなってにじみが発生しやすくなり、平滑性と印刷特性を両立させることが難しいものであった。
【０００８】
さらに、通帳用クロスの要求特性として、各層同士の間で湿度などにより、収縮・膨張差が発生することがあり、これによってカール（そり）などが発生する。特に、インクジェット印刷で水系のインクを用いる場合には、表塗工層の材質も親水性のものが用いられるので、湿度による収縮・膨張が発生しやすくなり、カールが発生しやすい。そのため、このようなカールの発生を低減することが求められている。
【０００９】
そこで、本発明は、平滑性を有し、カールが発生しにくく、オフセット印刷特性及びインクジェット印刷特性に優れている通帳用クロス及びその製造方法を提供するものである。
【課題を解決するための手段】
【００１０】
そして、上記した目的を達成するための請求項１に記載の発明は、基材が用いられる基材層と、基材層の表側に表塗工液を塗工することによって形成される表側層と、基材層の裏側に裏塗工液を塗工することによって形成される裏側層と、前記裏側層に接着層を介して配置された薄紙層とを有する層状構造であり、表側層は無機粉体を含んだ樹脂により形成され、表側層の無機粉体は平均粒径が大きい粗粒子と、平均粒径が小さい微粒子とを含むものであって、粗粒子と微粒子の平均粒子径の比が１．５倍〜１０倍であり、裏側層には、ガラス転位温度Ｔｇが４０℃以上である樹脂が用いられていることを特徴とする通帳用クロスである。
【００１１】
請求項１に記載の発明によれば、基材層の表側に表塗工液を塗工することによって形成される表側層は無機粉体を含んだ樹脂により形成され、表側層の無機粉体は、表側層は無機粉体を含んだ樹脂により形成され、表側層の無機粉体は平均粒径が大きい粗粒子と、平均粒径が小さい微粒子とを含むものであって、粗粒子と微粒子の平均粒子径の比が１．５倍〜１０倍であるので、圧縮工程を行わなくても平滑性を確保することができ、また、裏側層に含まれる樹脂はガラス転位温度Ｔｇが４０℃以上であるので、カールが発生しにくい。
【００１２】
この粗粒子及び微粒子として粉末シリカを用いることができる（請求項２）。
【００１３】
請求項３に記載の発明は、粗粒子の添加量は微粒子の添加量よりも多いものであることを特徴とする請求項１又は２に記載の通帳用クロスである。
【００１４】
請求項３に記載の発明によれば、粗粒子の添加量は微粒子の添加量よりも多いので、平滑性を確保しながら、印刷特性をより向上させることができる。
【００１５】
請求項４に記載の発明は、基材層は、あらかじめ圧縮工程を行った基材であることを特徴とする請求項１〜３のいずれかに記載の通帳用クロスである。
【００１６】
請求項４に記載の発明によれば、基材層は、あらかじめ圧縮工程を行った基材であるので、表塗工液を塗工して表側層を形成した場合に、表側層をより平滑にすることができる。
【００１７】
請求項５に記載の発明は、表側層の樹脂は親水性の樹脂が用いられていることを特徴とする請求項１〜４のいずれかに記載の通帳用クロス。
【００１８】
請求項５に記載の発明によれば、表側層の樹脂は親水性の樹脂が用いられているので、一般に吸湿などにより全体がカールしやすいので、裏側層によるカール防止に特に効果がある。
【００１９】
請求項６に記載の発明は、基材を圧縮する圧縮工程と、圧縮された基材の表側に表塗工液を塗工して表側層を形成する表側層形成工程と、圧縮された基材の裏側に裏塗工液を塗工して裏側層を形成する裏側層形成工程と、裏側層に薄紙を接着して接着層と薄紙層を形成する薄紙接着工程とを有し、裏側層を形成するために塗工される裏塗工液は、ガラス転位温度Ｔｇが４０℃以上の樹脂を含んでいるものが用いられるものであることを特徴とする通帳用クロスの製造方法である。
【００２０】
請求項６に記載の発明によれば、基材を圧縮した後に、表側に表塗工液を塗工して表側層を形成するので、表側層をより平滑にすることができ、また、裏側層を形成するために塗工される裏塗工液は、ガラス転位温度Ｔｇが４０℃以上の樹脂を含んでいるものが用いられるので、製造された通帳用クロスのカールの発生を低減することができる。
【００２１】
また、請求項１〜５のいずれかに記載の通帳用クロスを、圧縮工程と、表側層形成工程と、裏側層形成工程と、薄紙接着工程とによって製造することができる（請求項７）。
【００２２】
請求項８に記載の発明は、表側層形成工程の後には、圧縮する圧縮工程を行わないことを特徴とする請求項６又は７に記載の通帳用クロスの製造方法である。
【００２３】
請求項８に記載の発明によれば、表側層形成工程の後には、圧縮する圧縮工程を行わないので、インクジェット印刷の乾燥性が優れる。
【００２４】
請求項１〜５のいずれかに記載の通帳用クロス、又は、請求項６〜８のいずれか記載の通帳用クロスの製造方法によって製造された通帳用クロスを用い、通帳を製作することができる（請求項９）。
【発明の効果】
【００２５】
本発明によれば、オフセット印刷、インクジェット印刷及び平滑性を兼ね備える通帳用クロス及びその製造方法を提供することができる。
【発明を実施するための最良の形態】
【００２６】
本発明の通帳用クロス１は、図１に示されるような層構成であり、基材層１０、表側層１１、裏側層１２、接着層１３、薄紙層１５を有している。そして、図１に示されるように、表側層１１、基材層１０、裏側層１２、接着層１３、薄紙層１５の順に並んでいる層構成であり、表側層１１を表側として使用される。
通帳用クロス１を通帳に用いる場合、中紙の最表面と薄紙層１５を接着し、表側層１１が表面となるように中紙と接着される。
【００２７】
基材層１０は、繊維を用いた織物などからなる基材によって構成されるものである。そして、この基材層１０には従来技術の通帳用クロスに使用されるものと同じものを用いることができ、薄地の平織物などの布を用いることができる。そして布に用いられる繊維の種類は、特に限定されるものではないが、綿繊維、ポリエステル繊維、さらには、綿繊維とポリエステル繊維との混紡糸を使用することができる。
また、基材層１０は、織物以外にも、不織布や紙などを使用することができる。
【００２８】
本実施形態の基材層１０は、後述するように、表塗工液や裏塗工液を塗工する前に、圧縮されたものが用いられている。
【００２９】
表側層１１は、表塗工液を基材層１０に塗工して形成されるものである。表塗工液は、樹脂、無機粉体、溶媒を含み、さらに、必要に応じて添加剤が添加される。表塗工液を基材層１０に塗工して乾燥させることにより表側層１１が形成される。そして、形成された表側層１１は、無機粉体が分散されたシート状の樹脂となる。
【００３０】
表塗工液に使用される樹脂は、通帳の印刷に用いられるインクジェット印刷のインクの種類に合わせて選択することができ、インクジェット印刷の際、インクをはじきにくくさせることができる。本実施形態では、親水性の樹脂が用いられており、親水性のインクによるインクジェット印刷に好適である。
【００３１】
表塗工液に用いることのできる樹脂は限定されるものではないが、具体的には、澱粉、カゼイン、ＰＶＡ、酢ビ、アクリル、メラミン、エチレン・酢ビ共重合体、ポリエステルなどの天然および合成樹脂などであり、これらを、単独又は２種類以上混合して使用される。
【００３２】
また、表塗工液に添加される無機粉体には、粉末シリカが用いられている。そして、この粉末シリカは、大小の２種類の平均粒径を持つもの、すなわち、粗粒子と微粒子とを配合したものが用いられており、使用される無機粉体の粒度分布のグラフには２つ以上のピークが形成される。
【００３３】
表塗工液には、このような粒径分布の無機粉体が用いられているので、表面の平滑性を確保してオフセット印刷の特性を確保しながら、インクジェット印刷の特性を向上させることができる。すなわち、大きい粒径のものだけを添加した場合には表面に凹凸が形成されやすくなり、また、粒径の小さいものだけを添加した場合には、形成される表側層１１の塗膜密度が高まり、インクジェット印刷の画像鮮明性が悪くなるが、粗粒子及び微粒子を含むものが配合されているので、このようなことがなく、これらの特性を優れたものにすることができる。
【００３４】
そして、本実施形態の表塗工液に添加される粉末シリカは、粗粒子として平均粒子径が９〜１２μｍであるもの、微粒子として平均粒子径が３．５〜３．９μｍであるものを用いて混合して使用することができる。また、粗粒子の添加量を微粒子の添加量よりも多くすることができ、具体的には、微粒子の添加量に対する粗粒子の添加量の比（微粒子／粗粒子）を５／９５〜４０／６０、好ましくは１５／８５〜３０／７０とすることができる。
表側層１１における粗粒子と微粒子の合計の割合は、２０〜８０％とすることができ、さらに好ましくは３０〜６０％とすることができる。なお、この粗粒子と微粒子の合計の割合は、表塗工液に用いられている溶媒を含まない全体の量を基準として算出される。
【００３５】
また、粗粒子や微粒子の平均粒子径は、上記のものに限定されるものでなく、適宜選択することができる。例えば、粗粒子の平均粒子径が、６μｍ〜３０μｍ、好ましくは８μｍ〜１５μｍのものを用いることができ、また、微粒子の平均粒子径が、０．１μｍ〜５μｍ、好ましくは３μｍ〜４μｍのものを用いることができる。
本実施形態では、粗粒子と微粒子の平均粒子径の比が３倍程度である。この平均粒子径の比は、１．５倍〜１０倍のものが好ましく、さらに２倍〜５倍のものが好ましい。
【００３６】
表塗工液を基材層１０に塗工され、表塗工液の溶媒を乾燥させると、表側層１１が形成される。そして表側層１１の表面は、大きい径の無機粒子の間に小さい径の無機粒子が埋まる状態となり、より平滑になる。また、大きい径の無機粒子が用いられているので、基材層１０のインクの吸収性を確保することができる。
【００３７】
裏側層１２は、裏塗工液を基材層１０に塗工して形成されるものである。裏塗工液は、樹脂、溶媒を含み、さらに、必要に応じて無機粉体などの添加剤が添加される。そして、裏塗工液を基材層１０に塗工して乾燥させることにより裏側層１２が形成される。
【００３８】
裏塗工液に用いられる樹脂はある程度硬いものであって、裏側層１２には適度な剛性が付与される。そのため、通帳用クロス１全体や、通帳用クロス１を用いた通帳のカールを発生させにくくすることができる。
このため、裏塗工液に用いられる樹脂は、ガラス転位温度Ｔｇが４０℃以上であるものが用いられており、好ましくは４５℃以上、更に好ましくは５０℃以上の樹脂が用いられている。
また、ガラス転位温度が高すぎると裏側層１２が硬くなりすぎて、通帳を使用する際などに割れるなどして破損するおそれがあるので、ガラス転位温度は８０℃以下、好ましくは７０℃以下が望ましい。
【００３９】
表塗工液や裏塗工液に使用される溶媒は、用いられる樹脂を溶解させることができるものが適宜使用される。
【００４０】
また、薄紙を接着剤によって接着し、裏側層１２に接着される薄紙層１５が形成される。そして、薄紙層１５と裏側層１２との間には接着層１３が形成される。
薄紙層１５に用いられる薄紙や、接着層１３となる接着剤は、従来公知のものを用いることができる。本実施形態では、接着層１３となる接着剤は酢酸ビニル系の接着剤が用いられ、薄紙は汎用の薄葉紙（１５ｇ／ｍ2〜２０ｇ／ｍ2）が用いられている。
【００４１】
次に、通帳用クロス１の製造方法について説明する。
まず、基材層１０となる基材（布）を漂白する。さらに、この漂白された基材を圧縮して圧縮工程が行われる。この圧縮工程では、カレンダーロールの間に前記基材を連続的に通過させることにより行われる。
【００４２】
さらに、基材層１０に表塗工液や裏塗工液を塗工し、溶媒を乾燥させて表側層１１や裏側層１２を形成する（表側層形成工程、裏側層形成工程）。
これらの工程では、基材層１０にドクターナイフコーティング法により表塗工液や裏塗工液を連続的に塗工するものであるが、他の方法を用いることもできる。例えば、コンマコーティング法、リバースロールコーティング法、グラビアコーティング法、バーコーティング法等の方法がある。
【００４３】
そして結反整理を行い、薄紙を裏側層１２に接着して接着層１３と薄紙層１５とを形成する。さらに、集塵工程、調湿工程、仕上工程などが行われる。
このように、本実施形態の通帳用クロス１では、表側層１１を形成した後に、圧縮する圧縮行程を行っていない。
【００４４】
このように製造された、通帳用クロス１の全体の厚みは１８０〜２００μｍであり、表側層１１の厚みは２０〜４０μｍであり、裏側層１２の厚みは３５〜５５μｍとなっている。
【００４５】
このように製造された通帳用クロス１は長尺状であるので、通帳に使用する場合、通帳の大きさに合わせた所定の形状に切断される。
そして、通帳用クロス１は、中紙の最表面と薄紙層１５を接着し、表側層１１が表面となるように中紙と接着されて、通帳として用いられる。
【００４６】
また、通帳用クロス１の表側は、オフセット印刷やインクジェット印刷が行われる。オフセット印刷では、複数のものを同じように印刷される部分に用いられる。オフセット印刷の印刷特性は、表側層１１の平滑性などが影響するものである。本実施形態の通帳用クロス１では、表側層１１を形成した後に圧縮する圧縮工程が行われていないが、大小の粒径の無機粉体が混合されたものであるので、平滑性を確保することができ、オフセット印刷の印刷特性がよい。
【００４７】
そして、通帳独自の情報など、個々の通帳ごとの表示をインクジェット印刷によって行う。本実施形態の通帳用クロス１では、インクジェット印刷の特性も優れており、インクの乾きも早くすることができる。
したがって、インクジェット印刷を、より早く確実に行うことができ、通帳使用者に応じた印刷が可能となり、使用者特有の情報を印刷することで偽造防止にも役立つ。
【００４８】
また、通帳の使用時に、環境条件によって、表側層１１などが吸湿するが、裏側層１２によってカールを防止することができる。
【実施例】
【００４９】
以下、本発明を実施例に基づいて、更に詳細に説明する。しかし、本発明はその主旨を超えない限り、以下の記載例に限定されるものではない。
そして、以下に示される方法によって製作された実施例１〜３、比較例１〜３の通帳用クロスを（１）オフセット印刷適正、（２）インクジェット印刷適正、（３）ドットプリント適正、（４）ピック強度（表面塗膜の強度）、（５）磁気テープ接着力、（６）磁気箔転写適正、（７）カール性の７種類の方法で評価した。
【００５０】
（１）オフセット印刷適正については、ＲＩテスト印刷機を用いて印刷し、結果を目視で４段階に評価し、非常に優れているを◎、優れているを○、やや劣るを△、劣るを×とした。
【００５１】
（２）インクジェット印刷適正については、ＥＰＳＯＮ  ＰＸ−Ｖ７００で水性顔料インクを用いて印刷し、画像鮮明性、インク乾燥性、走行安定性について、オフセット印刷と同様に４段階で評価した。
画像鮮明性は、文字、画像の滲み、発色性を確認して評価した。
インク乾燥性は、K（ブラック１００％），Ｃ（シアン１００％），Ｍ（マゼンダ１００％），Ｙ（イエロー１００％）３Ｋ（シアン１００％、マゼンダ１００％、イエロー１００％）４水準の画像を印刷し、印刷面を指擦りしてインクの色落ちを目視で確認し、１分以内に色落ちしなくなれば◎、１分から３分以内に色落ちしなくなれば○、３分から１０分以内に色落ちしなくなければ△、１０分以上かかるものは×として評価した。
走行安定性は、インクジェット印刷機に通帳用クロスを１００回走行させて、走行不良の発生回数を確認し、走行不良発生なしを◎、走行不良発生率０〜３％○、走行不良発生率３〜１０％△、走行不良発生率１０％以上を×として評価した。
【００５２】
（３）ドットプリント適正については、デジタルプリンターＤＯ−２２３Ｐ−２６（ボン電気社製）で印字した直後に、その印字面上でウレタンゴムローラーを転がし、該ローラから通帳用クロス表面の他部に転写される印字影の濃度を目視により観察し、印字影が全く認められないものを◎、印字影がほとんど認められない○、印字影がやや認められるを△、印字影が明瞭に認められるを×と４段階に評価した。
【００５３】
（４）ピック強度（表面塗膜の強度）については、ＪＩＳ  Ｐ８１２９−１９９４のワックス法で試験した。このワックス法の試験で９Ａ以下はオフセット印刷時に塗膜が破壊し、実用に不適とされる。
【００５４】
（５）磁気テープ接着力については、ＪＩＳ−Ｃ２１６７の電気絶縁用粘着力試験方法に準拠し、日立マクセル社製磁気テープを使用して剥離速度２００ｍｍ／分で試験した。
【００５５】
（６）磁気箔転写適正については、箔押機を用いて、大日本インキ化学製磁気箔を箔押温度１３０℃および１５０℃の２条件で熱転写し、結果を目視で４段階に評価し、非常に優れているを◎、優れているを○、やや劣るを△、劣るを×とした。
【００５６】
（７）カール性については、２０℃８５％ＲＨに保った密閉容器内に１０ｃｍ×１０ｃｍにカットした通帳用クロスを上向きに置き、密閉容器内に静置する。３時間後に通帳用クロスの最大カール高さを測り４段階に評価した。
そして、最大カール高さ５ｍｍ以下を◎、最大カール高さ５〜８ｍｍを○、最大カール高さ８〜１１ｍｍ△、最大カール高さ１１ｍｍ以上を×とした。
【００５７】
（実施例１）
基材層１０となる基材として、６０番手綿糸を経糸および緯糸とし、経糸密度が９０本／インチ、緯糸８８本／インチの平織物を用意した。
また、表側層用の表塗工液として、ポリビニールアルコール９部、エチレン酢酸ビニル共重合体樹脂（固形分５６％）４部、沈降性炭酸カルシウム０．５部、平均粒子径９〜１２μｍの粉末シリカ８部と平均粒子径３．５〜３．９μｍの粉末シリカ２部、インクセット剤用の変性ポリアミン樹脂１．５部、耐水化剤用の尿素・グリオキザール・アクリルアミド重合物１．５部および水７６部の混合液（配合Ａ）を用意した。
上記の沈降性炭酸カルシウムは、紡錘形状のものを用いた。
【００５８】
この配合Ａでは、平均粒子径９〜１２μｍの粉末シリカが粗粒子となり、平均粒子径３．５〜３．９μｍの粉末シリカが微粒子となる。また、粗粒子と微粒子の平均粒子径の比が２．３倍〜３．４倍の間であり、粗粒子の添加量は粗粒子の添加量よりも多く、微粒子の添加量に対する粗粒子の添加量の比が２／８である。
また、粗粒子と微粒子の合計は１０部であり、溶媒である水が乾燥した後の全体の重量（２４．７部）に対する割合は、４０．４％である。
【００５９】
また、裏側層用の裏塗工液として、ポリビニールアルコール５部、アクリル共重合体樹脂（固形分４６％）４０部、酸化チタン３部、耐水化剤用のポリヒドロキシアルカンポリグリシジルエーテル３部、水３０部の混合液（配合Ｂ）を用意した。
裏塗工液に使用する合成樹脂はガラス転移温度Ｔｇが６０℃のハードタイプを使用した。
【００６０】
上記基材をカレンダー加工により圧縮する。そして、圧縮された基材の表面にドクターナイフコーティング法を用いて、表塗工液を固形分付量２８ｇ／ｍ2塗布して乾燥させて表側層を形成する。
さらに、基材の裏側にドクターナイフコーティング法を用いて、裏塗工液を固形分付量４６ｇ／ｍ2塗布して乾燥させて裏側層を形成する。
その後、裏側層に１５〜２０ｇ／ｍ2の薄葉紙を酢酸ビニル系接着剤で貼付け、調湿や仕上げ工程などを行い、実施例１の通帳クロスを得た。
【００６１】
実施例１の通帳用クロスは、全体の厚みは２００μｍであり、表側層の厚みは３０μｍであり、裏側層の厚みは４５μｍとなっている。
【００６２】
（実施例２）
基材層となる平織物の経糸および緯糸をポリエステル繊維を用いた以外は、実施例１と同様のものを用い、同じ条件で製作し、実施例２の通帳用クロスを得た。
【００６３】
（実施例３）
基材層１０となる基材は、実施例１のものと同じものを用いた。また、表側層を形成する表塗工液は、実施例１のものと同じもの（配合Ａ）を用いた。
裏側層用の裏塗工液として、ポリビニールアルコール５部、アクリル共重合体樹脂（固形分４６％）４０部、酸化チタン３部、耐水化用のポリヒドロキシアルカンポリグリシジルエーテル３部、水２３部の混合液（配合Ｆ）を用意した。なお、この配合Ｆは、実施例１に用いられる裏塗工液である配合Ｂと比較して合成樹脂のガラス転移温度Ｔｇが異なるものであり、裏塗工液に使用する合成樹脂はガラス転移温度Ｔｇが４０℃である。
そして、実施例１と同様な条件で製作して、実施例３の通帳用クロスを得た。
【００６４】
（比較例１）
比較例１は、実施例１、３と比較して、裏塗工液に使用される合成樹脂を、ガラス転移温度Ｔｇがさらに低いものに変更したものである。
基材層１０となる基材は、実施例１のものと同じものを用いた。また、表側層を形成する表塗工液は、実施例１のものと同じもの（配合Ａ）を用いた。
裏側層用の裏塗工液として、ポリビニールアルコール５部、アクリル共重合体樹脂（固形分４６％）４０部、酸化チタン３部、耐水化剤用のポリヒドロキシアルカンポリグリシジルエーテル３部、水２３部の混合液（配合Ｅ）を用意した。なお、この配合Ｅは、実施例１に用いられる裏塗工液である配合Ｂと比較して合成樹脂のガラス転移温度Ｔｇが異なるものであり、裏塗工液に使用する合成樹脂はガラス転移温度Ｔｇが２０℃である。
そして、実施例１と同様な条件で製作して、比較例１の通帳用クロスを得た。
【００６５】
比較例２、３は、従来の通帳用クロスと同様に、表側層を２層にしたものであり、表側層を形成した後、カレンダー加工による圧縮工程を行ったものである。
【００６６】
（比較例２）
基材層１０となる基材は、実施例１のものと同じものを用いた。なお、表側層を形成する前に、カレンダー加工による圧縮工程は行っていない。
表側層は２層構造であり、下引き層と最表面層を有しており、下引塗工液と最表面塗工液とが用いられて形成される。
【００６７】
下引塗工液として、実施例１の表塗工液で用いられる配合Ａと同じ配合のものを用意した。
また、最表面塗工液として、ポリビニールアルコール５．５部、沈降性炭酸カルシウム３０部、平均粒子径１〜２μｍの粉末シリカ１２部、酸化チタン１部、ポリエステルディスパージョン（固形分３５％）６６部および水８０部の混合液（配合Ｃ）を用意した。
上記の沈降性炭酸カルシウムは、紡錘形状のものを用いた。
【００６８】
裏塗工液として、ポリビニールアルコール１００部、沈降性炭酸カルシウム２００部、および水５００部の混合液（配合Ｄ）を用意した。
【００６９】
そして、基材の表面にドクターナイフコーティング法を用いて、下引塗工液を固形分付量５０ｇ／ｍ2塗布して乾燥させて下引層を形成する。また、この下引層の上に、最表面層塗工液を固形分付量１５ｇ／ｍ2塗布して乾燥させて最表面層を形成する。
さらに、基材の裏側にドクターナイフコーティング法を用いて、裏塗工液を固形分付量１５ｇ／ｍ2塗布して乾燥させて裏側層を形成する。
【００７０】
表側層及び裏側層を形成した後に、カレンダー加工による圧縮工程を行う。
その後、裏側層に１５〜２０ｇ／ｍ2の薄葉紙を酢酸ビニル系接着剤で貼付け、調湿や仕上げ工程などを行い、比較例２の通帳クロスを得た。
【００７１】
（比較例３）
裏塗工液として、実施例１の裏塗工液として用いられている配合Ｂを用いた以外は、比較例２と同様なものを用い、同様な条件で製造して、比較例３の通帳クロスを得た。
【００７２】
実施例及び比較例に用いる塗工液の配合などについて、表１に示す。なお、右側の数字は部数を示している。
また、実施例１〜３及び比較例１〜３のシート材の各種評価結果を表２に示す。
【００７３】
【表１】
2008073987.tif 000003
【００７４】
【表２】
2008073987.tif 000004
【００７５】
表２に示されるように、実施例１〜３のシート材は、各評価項目に対して、良好な評価となっている。これに対して、比較例１では、（２）インクジェット印刷適正の走行安定性、（６）磁気箔転写適正、（７）カール性の評価が悪い。また、比較例２では、（２）インクジェット印刷適正の走行安定性、（７）カール性の評価が悪く、（４）ピック強度及び（５）磁気テープ接着力が低い。そして、比較例３では、（４）ピック強度及び（５）磁気テープ接着力が低い。
【００７６】
実施例１〜３の中でも、実施例１、２が（２）インクジェット印刷適正の走行安定性、（７）カール性の評価が特に優れている。これは、裏塗工液に使用する合成樹脂のガラス転移温度Ｔｇが６０℃のハードタイプを使用しているためと考えられる。
【図面の簡単な説明】
【００７７】
【図１】本発明の通帳用クロスの層構造を示した断面図である。
【符号の説明】
【００７８】
１    通帳用クロス
１０  基材層
１１  表側層
１２  裏側層
１３  接着層
１５  薄紙層
【図１】
2008073987.tif 000005